ОГНЕЗАЩИТНАЯ КОМПОЗИЦИЯ ПО КАБЕЛЮ "КЛ-1"
FIREPROOF COMPOSITION FOR CABLE "KL-1"

Изобретение относится к строительным материалам, а именно к области огнезащитных материалов, и предназначено для нанесения огнезащитного покрытия на одиночный кабель, пучок кабелей или кабельные линии при строительстве различных зданий и сооружений для обеспечения нераспространения пламени по поверхности кабеля.
Техническим результатом является повышение огнезащитной эффективности, снижение дымообразующей способности и токсичности продуктов горения.
Изобретение может использоваться в жилых и промышленных зданиях, машиностроении, на объектах энергетики и атомных электростанциях.
Известны огнезащитная композиция для кабелей (патент РФ №2272057 C1) включающая акриловую дисперсию в качестве связующего, окись магния, бораты, оксид сурьмы, соли фосфорной кислоты и консервирующие добавки. Недостатком данной композиции использование в качестве антипирена токсичного оксида сурьмы (III).
Наиболее близким аналогом является огнезащитная краска (патент США №6251961) включающая, масс.ч.:
полифосфат и/или фосфат аммония
4-10
акриловую дисперсию
5-30
пентаэритрит
5-25
диоксид титана
5-25
меламин
5-50
пластификатор и воду до
100
Недостатками данной огнезащитной композиции по кабелю является требование по снижению токовых нагрузок, использование акрилового сополимера, склонного к хрупкости и растрескиванию при низких температурах в качестве связующего, а также высокая токсичность продуктов горения по ГОСТ 12.1.044-89.
Задачей настоящего изобретения является повышение огнезащитной эффективности покрытия за счет улучшения адгезии, снижения температуры пленкообразования материала, снижения токсичности продуктов горения и возможности использования огнезащитного покрытия без снижения токовых нагрузок.
Задача решается тем, что огнезащитная композиция по кабелю, включающая меламин, полифосфат аммония, титана двуокись и пентаэритрит, содержит вместо акрилового сополимера содержит винилацетэтиленовый сополимер, а также функциональные добавки - этиленгликоль для снижения минимальной температуры пленкообразования, пластификатор, пеногаситель на основе парафина, гидроксиэтилцеллюлозу в качестве структурообразующего агента и реологической добавки и воду, при следующем соотношении компонентов, масс.%:
Аммония полифосфат с длинной цепью
10-30
Меламин
10,5-25
Пентаэритрит
10-17
Титана двуокись
6,5-7
Дисперсия сополимера винилацетэтилена
10-50
Пластификатор
0,5-5
Пеногаситель
0,1-1
Гидроксиэтилцеллюлоза
0,1-0,8
Этиленгликоль
0,5-5
Вода
остальное
При этом под понятием дисперсия сополимера винилацетэтилена понимается продукт, представляющий собой дисперсию на основе сополимера этилена и винилацетата в указанных количествах. А примером пластификатора является трикрезилфосфат и другие фосфатные пластификаторы, обычно используемые для подобных составов.
Огнезащитную композицию по кабелю готовят следующим образом: компоненты последовательно загружают в смесительную емкость и перемешивают в течение 100-120 минут.
Особенностями структуры винилацетэтиленового сополимера обусловлена возможность использования огнезащитного покрытия без снижения токовых нагрузок, кроме того важную роль в достижении радиационной стойкости также играет винилацетэтиленовый сополимер.
Метод нанесения на поверхность кабеля - безвоздушное распыление или вручную.
На предварительно подготовленную поверхность кабеля краску наносят тонким слоем (0,5-0,8 мм) в зависимости от материала изоляции кабеля.
Оценка огнезащитной эффективности покрытия проводилась по ГОСТ Р53311.
Срок службы покрытия на основе краски без прямого попадания капельной влаги не менее 15 лет.
Транспортировка и хранение краски осуществляется при температурах от плюс 5°C до плюс 40°C.